(57)【要約】  本発明は、インテリアフィルムに関し、紫外線硬化型樹脂層、金属層及び接着剤層を含み、前記紫外線硬化型樹脂層の上部に立体パターンを形成することを特徴とする。より詳細には、前記紫外線硬化型樹脂層の上部に立体パターンを形成することによって、多様な形態の高級感漂う金属質感を表現することができ、トップコーティング層を追加的に含むことによって、前記立体パターンを潰すことなく明確且つ精巧に具現することができる。【図４】
2015500750.tif 000002
【特許請求の範囲】
【請求項１】
紫外線硬化型樹脂層、金属層及び接着剤層を含むインテリアフィルムにおいて、
前記紫外線硬化型樹脂層の上部には立体パターンが形成されたことを特徴とするインテリアフィルム。
【請求項２】
前記紫外線硬化型樹脂層の下部に基材または離型層を含むことを特徴とする、請求項１に記載のインテリアフィルム。
【請求項３】
前記紫外線硬化型樹脂層の下部にトップコーティング層をさらに含むことを特徴とする、請求項１に記載のインテリアフィルム。
【請求項４】
前記インテリアフィルムは、インモールド転写フィルムであることを特徴とする、請求項１ないし３のいずれか１項に記載のインテリアフィルム。
【請求項５】
前記トップコーティング層の厚さは１μｍないし２０μｍであることを特徴とする、請求項３に記載のインテリアフィルム。
【請求項６】
前記トップコーティング層は、マイクログラビアコーティング法またはコンマコーティング法で形成されたことを特徴とする、請求項３に記載のインテリアフィルム。
【請求項７】
前記トップコーティング層は、光硬化性固形物、アクリル系樹脂及びフッ素系添加剤を含むコーティング液で形成されたことを特徴とする、請求項３に記載のインテリアフィルム。
【請求項８】
前記コーティング液は、前記光硬化性固形物１００重量部に対して、前記アクリル系樹脂３０重量部ないし５０重量部、及び前記フッ素系添加剤０．１重量部ないし５重量部を含むことを特徴とする、請求項７に記載のインテリアフィルム。
【請求項９】
前記基材は、ポリエステル系樹脂、ポリプロピレン系樹脂、ポリアミド系樹脂、ポリエチレン系樹脂及びトリアセテート系樹脂より選ばれる一つまたは２以上の混合樹脂を含み、
前記基材の厚さは２０μｍないし２００μｍにすることを特徴とする、請求項２に記載のインテリアフィルム。
【請求項１０】
前記離型層は、アクリル系樹脂、ウレタン系樹脂、メラミン系樹脂、フッ素系樹脂及びシリコン系樹脂より選ばれる一つまたは２以上の混合樹脂を含み、
前記離型層の厚さは０．５μｍないし１０μｍにすることを特徴とする、請求項２に記載のインテリアフィルム。
【請求項１１】
前記紫外線硬化型樹脂層は、ポリウレタンまたはポリアクリレートオリゴマーとモノマーであって、イソボルニルアクリレート及びビニルピロリジノンより選ばれる１種以上、光開始剤及び光安定剤を含む紫外線硬化型樹脂組成物で形成されたことを特徴とする、請求項１に記載のインテリアフィルム。
【請求項１２】
前記紫外線硬化型樹脂組成物は、前記オリゴマー３０重量部ないし９０重量部に前記モノマー１０重量部ないし５０重量部、前記光開始剤１重量部ないし１０重量部、前記光安定剤０．１重量部ないし５重量部の比例で構成されることを特徴とする、請求項１１に記載のインテリアフィルム。
【請求項１３】
前記紫外線硬化型樹脂層の厚さは５μｍないし２０μｍにすることを特徴とする、請求項１に記載のインテリアフィルム。
【請求項１４】
前記立体パターンは５μｍないし２０μｍの厚さで形成することを特徴とする、請求項１に記載のインテリアフィルム。
【請求項１５】
前記立体パターンのうちヘアラインパターンは０．２μｍないし２μｍの厚さで形成し、
前記立体パターンのうち陽刻または陰刻パターンは２μｍないし２０μｍの厚さで形成することを特徴とする、請求項１２に記載のインテリアフィルム。
【請求項１６】
前記金属層は、アルミニウム、銅及びチタンより選ばれた一つ以上を含み、
前記金属層の厚さは２００ｎｍないし８００ｎｍであることを特徴とする、請求項１に記載のインテリアフィルム。
【請求項１７】
前記接着剤層の厚さは１μｍないし１０μｍであることを特徴とする、請求項１に記載のインテリアフィルム。
【請求項１８】
基材の上部に離型層を形成する段階；
前記離型層の上部にトップコーティング層を形成する段階；
前記トップコーティング層の上部に紫外線硬化型樹脂層を形成し、ロール金型またはマスキングフィルムを通過させて紫外線硬化型樹脂層の上部に立体パターンを形成した後、紫外線硬化工程を行う段階；
前記紫外線硬化型樹脂層の上部に金属層を蒸着させる段階；及び
前記金属層の上部に接着剤層を形成する段階；を含むことを特徴とするインテリアフィルムの製造方法。
【発明の詳細な説明】
【技術分野】
【０００１】
本発明は、立体パターンを含むインテリアフィルム及びこれを製造する方法に関し、より詳細には、紫外線硬化型樹脂層の上部に立体パターンを形成することによって、多様な形態の高級感漂う金属質感を表現できる技術に関する。
【背景技術】
【０００２】
従来のインテリアフィルムは、携帯電話、ノート型パソコンなどのモバイル機器の表面素材として、冷蔵庫、洗濯機、エアコンなどの家電製品の成形タイプの表面素材として使用され、グラビア印刷を通じて多様な模様と金属質感を具現して使用していたが、３次元的な立体パターンを具現するには限界を有していた。
【０００３】
大韓民国公開公報第１０―２０１０―００４８１８１号でも、ＵＶ硬化層は、紫外線硬化樹脂、光安定剤及び開始剤を含む組成物を、紫外線照射過程を通じて硬化させて形成され得ると記載されているだけで、エンボスパターンを有するＵＶ硬化層は開示されていないので、より多様なロゴ、模様などの立体的で且つ高級感漂う飾り効果を具現するためのインテリアフィルムの発明が急がれていた実情にある。
【発明の概要】
【発明が解決しようとする課題】
【０００４】
したがって、本発明の目的は、高級感漂う多様な形態の立体パターンを含み、加工時に優れた伸び率を提供することによって、多様な形態の射出物にも容易に適用できるインテリアフィルム及びこれを製造する方法を提供することにある。
【課題を解決するための手段】
【０００５】
前記目的を達成するために、紫外線硬化型樹脂層、金属層及び接着剤層を含むインテリアフィルムにおいて、前記紫外線硬化型樹脂層の上部に立体パターンを形成することを特徴とするインテリアフィルムを提供する。
【０００６】
また、本発明の目的を達成するために、基材の上部に離型層を形成する段階；前記離型層の上部にトップコーティング層を形成する段階；前記トップコーティング層の上部に紫外線硬化型樹脂層を形成し、ロール金型またはマスキングフィルムを通過させて紫外線硬化型樹脂層の上部に立体パターンを形成した後、紫外線硬化工程を行う段階；前記紫外線硬化型樹脂層の上部に印刷層を形成する段階；前記印刷層の上部に金属層を蒸着させる段階；及び前記金属層の上部に接着剤層を形成する段階；を含むことを特徴とするインテリアフィルムの製造方法を提供する。
【発明の効果】
【０００７】
本発明のインテリアフィルムは、紫外線硬化型樹脂層の上部に立体パターンを形成することによって、多様な形態の模様、商標及びロゴを形成することができ、その質感及び効果が高級感を帯び、トップコーティング層をさらに含むことによって、前記立体パターンを潰すことなく明確に且つ精巧に具現することができる。
【０００８】
併せて、前記インテリアフィルムの製造方法は、トップコーティング層を形成する段階と、紫外線硬化型樹脂層の上部に立体パターンを形成した後、紫外線硬化工程を行う段階とを含むことによって、インテリアフィルムは、加工時に高い伸び率を有するようになり優れた成形性を示し、多様な射出物の形態にも適用できるという長所を有する。
【図面の簡単な説明】
【０００９】
【図１】本発明に係るインテリアフィルムの一実施例を示した図である。
【図２】本発明に係るインテリアフィルムの他の実施例を示した図である。
【図３】本発明に係るインテリアフィルムの他の実施例を示した図である。
【図４】実施例による立体パターンを示すインテリアフィルムが適用された例を示した図である。
【発明を実施するための形態】
【００１０】
本発明は、立体パターンが形成された紫外線硬化型樹脂層を含むことを特徴とするインテリアフィルム及びこれを製造する方法を提供する。
【００１１】
以下では、本発明を詳細に説明する。
【００１２】
インテリアフィルム
図１は、本発明に係るインテリアフィルムの一実施例を示した図である。
【００１３】
図１を参照すると、本発明の一実施例は、紫外線硬化型樹脂層１３０、金属層１４０及び接着剤層１５０を含むインテリアフィルムにおいて、前記紫外線硬化型樹脂層の上部に立体パターンが形成されたことを特徴とする。
【００１４】
本発明の紫外線硬化型樹脂層１３０は、金属層１４０と接着剤層１５０を保護する機能をする。前記紫外線硬化型樹脂層１３０は、紫外線硬化樹脂、光安定剤及び開始剤を含む組成物を、紫外線照射過程を通じて硬化させて形成することができる。
【００１５】
また、前記紫外線硬化型樹脂層１３０は、ポリウレタンまたはポリアクリレートオリゴマーとモノマーであって、イソボルニルアクリレート及びビニルピロリジノンより選ばれる１種以上、光開始剤及び光安定剤を含む紫外線硬化型樹脂組成物で形成することができる。また、紫外線硬化型樹脂組成物は、紫外線硬化型樹脂組成物の性質が変わらない範囲内で、その他の物性を補完する添加剤を含むことができる。
【００１６】
より具体的には、このとき、前記紫外線硬化型樹脂組成物は、前記オリゴマー３０重量部ないし９０重量部、前記モノマー１０重量部ないし５０重量部、前記光開始剤１重量部ないし１０重量部、前記光安定剤０．２重量部ないし５重量部の比例で構成することができる。前記オリゴマーが３０重量部未満である場合は、分子量が低くなり、脆くて割れ易くなるおそれがあり、前記オリゴマーが９０重量部を超える場合は、分子量が高くなり、粘度が上昇し、加工性が低下するおそれがある。また、前記モノマーが１０重量部未満である場合は、粘度が高いので加工性が低下するおそれがあり、前記モノマーが５０重量部を超える場合は、粘度が低くなるので加工が容易であるが、分子量が低く、弾性と伸び率が低下し、耐熱性が低下するおそれがある。前記光開始剤及び前記光安定剤が前記の範囲を逸脱する場合、光開始剤による硬化度が低下し、前記紫外線硬化型樹脂組成物の耐熱性、耐溶剤性及び物性を低下させるおそれがある。
【００１７】
前記紫外線硬化型樹脂組成物としては、エンボシングロールなどの金型に形成された模様と同一の模様を形成させるために、溶剤を添加していないものを使用することが望ましい。前記紫外線硬化型樹脂層１３０は、上部に形成される立体パターンの厚さを考慮して形成することが望ましい。
【００１８】
前記紫外線硬化型樹脂組成物は、紫外線硬化型樹脂層１３０の上部に追加的に含ませ得る以下で説明する他の層との接着力と離型力を良くするためには、金属との付着力がないほど有利であり、表面張力が低いほど有利である。
【００１９】
本発明に係る前記紫外線硬化型樹脂組成物の表面張力を低下させるためにシリコン及び／またはフッ素系脂肪酸系列添加剤を使用すると、紫外線硬化型樹脂組成物の離型力が良くなる。また、オリゴマーのガラス転移温度（Ｔｇ）が低いほど紫外線硬化型樹脂組成物の離型力がよく、ガラス転移温度（Ｔｇ）の低い樹脂を使用すると紫外線硬化型樹脂組成物の離型力を高めることができる。しかし、シリコンやフッ素系列添加剤は、過多使用時には紫外線硬化型樹脂層と基材との付着力が悪くなるので、適正水準で使用しなければならない。
【００２０】
また、表面硬度を上げるためには、硬化された樹脂の架橋が多いほど硬度が強くなるので、前記紫外線硬化型樹脂組成物を構成するモノマーは多官能基を有さなければならないが、官能基の数が多くなるほど寸法安定性、伸び率、屈曲性が悪くなるので、適正な官能基を有するモノマーを使用しなければならない。
【００２１】
前記紫外線硬化型樹脂組成物を構成する光開始剤としては、通常的なもの、例えば、Ｉｒｇａｃｕｒｅ１８４などの光開始剤を使用することができ、Ｔｉｎｕｖｉｎ４００などの光安定剤を併用することができる。
【００２２】
併せて、前記紫外線硬化型樹脂組成物を含む紫外線硬化型樹脂層１３０の形成方法としては、ニップコーター（Ｎｉｐ  Ｃｏａｔｅｒ）、バーコーター（Ｂａｒ  Ｃｏａｔｅｒ）などの多様な方法を用いることができるが、本発明においては、マイクログラビアコーティング法を用いることが望ましい。
【００２３】
前記紫外線硬化型樹脂層１３０の厚さは、５μｍないし２０μｍの範囲内であることが望ましい。前記厚さが５μｍ未満である場合は、立体パターンの深み感が低下し、前記厚さが２０μｍを超える場合は、曲面成形時に曲面部にクラックが発生するおそれがある。
【００２４】
本発明は、紫外線硬化型樹脂層１３０の上部に立体パターンを形成する。ここで形成される立体パターンを５μｍないし２０μｍの厚さに形成することによって、十分な立体感と接着特性を提供することが望ましい。すなわち、立体パターンの厚さが５μｍ未満である場合は、十分な立体感を得ることができなく、後続して形成される金属層との結合効果も確保できなくなる。併せて、立体パターンの厚さが２０μｍを超える場合は、全体のインテリアフィルムの厚さを増加させ、インテリアフィルムをインモールドフィルムとして使用するとき、成形性を低下させ、正常なインモルード転写工程が行われないおそれがある。
【００２５】
前記立体パターンとしては、ヘアライン模様、陽刻または陰刻形状の商標、ロゴなどを自由に形成することができる。前記立体パターンのうちヘアラインパターンは０．２μｍないし２μｍの厚さで形成し、前記立体パターンのうち陽刻または陰刻パターンは２μｍないし２０μｍの厚さで形成することができる。前記立体パターンがヘアラインパターンを形成し、前記の範囲を逸脱する場合は、ヘアラインの精密さを低下させるおそれがあり、陽刻または陰刻パターンを形成するにおいて、前記の範囲を逸脱する場合は、乱反射の効果が低下するおそれがある。
【００２６】
本発明のインテリアフィルムは、前記紫外線硬化型樹脂層１３０の上部に形成された立体パターンの表面に金属層１４０を含む。このとき、金属層１４０は、アルミニウム、銅及びチタンより選ばれた一つ以上を使用してスパッタリング蒸着工程を用いて形成することが望ましく、２００ｎｍないし８００ｎｍの厚さで形成する。
【００２７】
前記金属層１４０の厚さが２００ｎｍ未満である場合は、十分な金属質感効果を得ることができなく、前記金属層１４０の厚さが８００ｎｍを超える場合は、立体パターンによって得られる固有の質感が失われるおそれがあり、金属層の厚さを増加させ、成形性の低下をもたらすという問題があり得る。
【００２８】
さらに、本発明に係る金属層１４０は、固有の金属色以外に他の色を有し得る背景印刷層をさらに含むことができる。この場合、金属質感効果を得るべきロゴなどの部分のみにスパッタリング蒸着工程を行った後、残りの領域には、前記印刷層形成工程によって背景印刷層を形成することができる。
【００２９】
その次に、金属層１４０の上部に接着剤層１５０を形成し、本発明に係るインテリアフィルムがインモールド転写フィルムとして使用される場合、インテリアフィルムを射出物に円滑に接着できるようにする。このとき、金属層１４０の表面は、前記立体パターンによって平坦でない表面状態を示す。
【００３０】
前記接着剤層１５０は、アクリル系またはビニル系接着剤からなり、グラビア工法で形成される。前記接着剤層１５０によって金属層１４０の表面を自然に平坦化することができ、インテリアフィルムが製品などに接合される過程も円滑に進めることができる。
【００３１】
また、前記接着剤層１５０の厚さは１μｍないし１０μｍであることが望ましい。前記接着剤層１５０の厚さが１μｍ未満で薄い場合は、金属層１４０の射出物との接着力を低下させるおそれがあり、前記接着剤層１５０の厚さが１０μｍを超えて厚い場合は、射出物の上部に印刷フローマークが発生し得る。
【００３２】
図２を参照すると、本発明のインテリアフィルムは、上から基材１００、離型層１１０、紫外線硬化型樹脂層１３０、金属層１４０及び接着剤層１５０を含んで構成される。本発明は、前記紫外線硬化型樹脂層の下部に基材１００または離型層１１０を含むことを特徴とする。
【００３３】
前記基材１００は、全体的にインテリアフィルムの形態を維持する機能をする。前記基材は、耐熱性合成樹脂を使用して形成することが望ましく、ポリエステル系樹脂、ポリプロピレン系樹脂、ポリアミド系樹脂、ポリエチレン系樹脂及びトリアセテート系樹脂より選ばれる一つまたは２以上の混合樹脂を含むことができる。
【００３４】
特に、前記基材は、前記ポリエステル系樹脂のうち、ポリエチレンテレフタレート（ＰＥＴ）またはポリエチレンテレフタレートグリコール（ＰＥＴＧ）樹脂を用いて製造することが望ましい。ポリエチレンテレフタレートまたはポリエチレンテレフタレートグリコールは、一般的な基材素材より優れた伸び率を有しているので、本発明に係るインテリアフィルムの成形性を極大化させることができる。
【００３５】
また、前記基材１００の厚さは２０μｍないし２００μｍにすることが望ましい。前記基材１００の厚さが２０μｍ未満である場合は、フィルムの収縮率が大きく起きることによって作業が難しくなり、前記基材１００の厚さが５０μｍを超える場合は、射出成形時に曲面成形が難しくなり得る。
【００３６】
前記離型層１１０は、射出成形後に前記基材１００を成形物から分離させる機能をする。前記離型層１１０は、アクリル系樹脂、ウレタン系樹脂、メラミン系樹脂、フッ素系樹脂及びシリコン系樹脂より選ばれる一つまたは２以上の混合樹脂を含むことができ、特に、前記離型層１１０は、メラミン系樹脂またはシリコン系樹脂を用いて形成することが望ましい。前記メラミン系またはシリコン系樹脂は、液状で薄く塗布できるので、基材１００とトップコーティング１２０とを接着させる材料として適切であり、前記紫外線硬化型樹脂層１３０が完全に硬化すると、二つの層を容易に分離させることができる。
【００３７】
前記離型層１１０の厚さは０．５μｍないし１０μｍにすることができる。前記離型層１１０の厚さが０．５μｍ未満である場合は、射出成形後に基材１００の除去が容易でないか、剥離が全く起きないおそれがあり、前記離型層１１０の厚さが１０μｍを超える場合は、基材の剥離が非常に容易に起こるため不要な部分まで転写され、インテリアフィルムにバー（Ｂｕｒｒ）の問題が発生するおそれがある。
【００３８】
図３を参照すると、本発明のインテリアフィルムは、トップコーティング層１２０をさらに含むことができる。このとき、前記トップコーティング層１２０は、前記紫外線硬化型樹脂層１３０の下部に含まれることを特徴とする。図３に示したように、前記トップコーティング１２０が前記離型層１１０と前記紫外線硬化型樹脂層１３０との間に含まれる場合、本発明のインテリアフィルムは、上から基材１００、離型層１１０、トップコーティング層１２０、紫外線硬化型樹脂層１３０、金属層１４０及び接着剤層１５０を含んで構成することができる。
【００３９】
追加的に含ませ得る前記トップコーティング１２０は、離型層１１０が除去された後にもインテリアフィルムの表面物性及び耐化学性を維持させ、立体パターンを含んでいる紫外線硬化型樹脂層の耐汚染性、耐磨耗性を強くし、３次元的な立体効果をより良く具現することができる。
【００４０】
また、前記トップコーティング層１２０の厚さは１μｍないし２０μｍであることを特徴とするので、前記トップコーティング層１２０の厚さが１μｍ未満である場合は、表面硬度及び耐磨耗性が低下し、前記トップコーティング層１２０の厚さが２０μｍを超える場合は、過度な厚さのために熱成形時にクラックが発生し得る。特に、前記トップコーティング層１２０の厚さが８μｍ未満である場合は、トップコーティング層の物性が低下し、前記トップコーティング層１２０の厚さが１２μｍを超える場合は、成形及び射出作業性などの後加工作業性が低下し得るので、前記トップコーティング層１２０の厚さは８μｍないし１２μｍであることが最も望ましい。
【００４１】
前記トップコーティング層１２０は、マイクログラビアコーティング法、コンマコーティング法またはスロットダイ（ｓｌｏｔ  Ｄｉｅ）コーティング法で形成することができる。特に、トップコーティング層の粘度が２００ｃｐｓ未満である場合は、マイクログラビアコーティング法を用いることが有利であり、２００ｃｐｓを超える場合は、コンマコーティング法を用いることが望ましい。
【００４２】
前記マイクログラビアコーティング法は、被塗布材とグラビアロールの進行方向を互いに反対にすることによって、被塗布材をグラビアロールの反対側から別途にゴムロールなどで加圧する必要なく、またグラビアロールによって大きく折り曲げることなく、グラビアロール上のコーティング液でコーティングさせる方法である。前記方法は、塗工量の調整が容易であり、縦じわ模様の発生なく均一なコーティングが可能であるという長所を有するので、多様に応用されている。
【００４３】
前記コンマコーティング法は、該当のロールを固定させ、塗布材の厚さを調整した後、進行方向を被塗布材の反対方向にしてコーティングする方法である。前記方法は、高い精度を有し、コーティング厚さの変更が容易であるという長所を有する。また、コーティング液の取り替え時に掃除が容易であり、コーティング面の平滑度にも優れる。
【００４４】
前記トップコーティング層１２０は、光硬化性固形物、アクリル系樹脂及びフッ素系添加剤を含むコーティング液で形成されたことを特徴とする。
【００４５】
本発明で使用する光硬化性固形物としては、一般的に使用されている光照射によって架橋できる感光性基を有する光硬化性固形物であれば特別に制限されない。このような種類の固形物の例としては、少なくとも１個のエチレン性不飽和２重結合を有する化合物のモノマー及びプレポリマー、２量体、３量体などのオリゴマー、それらの混合物及びそれらの共重合体などである。これら化合物の他に、従来の公知の光硬化性固形物の他の例としては、ポリウレタン樹脂、エポキシ樹脂、ポリエステル樹脂、ポリエーテル樹脂、アルキド樹脂、ポリ塩化ビニル樹脂、フッ素化樹脂、シリコン樹脂、酢酸ビニル樹脂、ノボラック、またはこれら樹脂の２種以上が少なくとも１個の光重合性不飽和基に結合された樹脂組成物、これら樹脂の２種以上を含有する変性樹脂に光重合性不飽和基が結合された化合物などを挙げることができる。光重合性不飽和基の例としては、アクリロイル基、メタクリロイル基、ビニル基、スチリル基、アリール基、シンナモイル基、シンナミリデン基、アジド基などを挙げることができる。
【００４６】
前記アクリル系樹脂としては、メチルメタクリレート、ウレタンアクリレート、エポキシアクリレート、シリコンアクリレート、エチルヘキシルアクリレート、ブチルアクリレート、エチルアクリレート、イソボルニルアクリレート、シクロヘキシルメタクリレート、グリシジルメタクリレート、グリシジルアクリレート、ベヘニルアクリレート、エチルアクリレート、ラウリルアクリレート、ステアリルアクリレート、アクリル酸、ヒドロキシエチルアクリレート、ヒドロキシブチルアクリレート、ヒドロキシエチルメタクリレート、フェノキシアクリレート、メチルアクリレート、へキサンジオールジアクリレートなどの分子構造内に二重結合を１個以上有するアクリル樹脂を全て使用可能であり、高分子の形態で重合して使用したり、高分子の形態で重合された樹脂にモノマー形態で混合して使用したり、重合された高分子を溶剤と混合して使用することが可能であり、アクリル系樹脂としては、表示装置の視認性を阻害させない透明性を有するものを適宜選択して使用することができる。
【００４７】
前記フッ素系添加剤は、フッ素基を有する反応性モノマー或いは反応性オリゴマーを含むものであって、例えば、前記フッ素系添加剤としては、フルオロアルキル基含有ビニル化合物、フルオロアルキル基含有（メタ）アクリレート化合物、フッ素ポリアクリレートより選ばれるいずれか一つを使用可能であるが、本発明の範囲がこれらのみに限定されることはない。
【００４８】
また、本発明に使用される溶媒としては、ベンゼン、トルエン、メチルエチルケトン、メチルイソブチルケトン、アセトン、エタノール、テトラヒドロフルフリルアルコール、プロピルアルコール、プロピレンカーボネート、Ｎ―メチルピロリドン、Ｎ―ビニルピロリドン、Ｎ―アセチルピロリドン、Ｎ―ヒドロキシメチルピロリドン、Ｎ―ブチルピロリドン、Ｎ―エチルピロリドン、Ｎ―（Ｎ―オクチル）ピロリドン、Ｎ―（Ｎ―ドデシル）ピロリドン、２―メトキシエチルエーテル、キシレン、シクロヘキサン、３―メチルシクロヘキサノン、エチルアセテート、ブチルアセテート、テトラヒドロフラン、メタノール、アミルプロピオネート、メチルプロピオネート、プロピレングリコールメチルエーテル、ジエチレングリコールモノブチルエーテル、ジメチルスルホキシド、ジメチルホルムアミド、エチレングリコール、ヘキサフルオロアンチモネート、エチレングリコールのモノアルキルエーテル、エチレングリコールのジアルキルエーテル、これらのセロソルブ誘導体またはこれらの混合物を使用することができる。
【００４９】
前記溶媒の種類及び含量は、トップコーティング層の平滑度、溶媒による基材の浸食度、接着性、ヘイズ、ピンホール現象などの物性を考慮して適宜選択して使用することが望ましい。
【００５０】
併せて、前記トップコーティング層のコーティング液は、光硬化性固形物１００重量部に対して、アクリル系樹脂３０重量部ないし５０重量部及び前記フッ素系添加剤０．１重量部ないし５重量部を含むことができる。前記アクリル系樹脂は、コーティング処理が容易であり、有機溶媒に対する溶解性に優れる。また、前記アクリル系樹脂は、塗膜形成後の塗膜強度と成形加工性の面で特に望ましい。前記アクリル系樹脂が３０重量部未満である場合は、熱成形時にクラックが発生するおそれがあり、 前記アクリル系樹脂が５０重量部を超える場合は、耐化学性及び硬度が低下するおそれがある。また、前記フッ素系添加剤が前記の範囲を逸脱する場合は、耐指紋性が弱化するおそれがある。
【００５１】
図４は、下記の実施例による立体パターンを示すインテリアフィルムが適用された例を示した図である。
【００５２】
図４は、透明インクで表面に陽刻または陰刻が形成された立体パターン１５０を形成し、陰刻の表面にヘアラインを具現し、高級感漂う金属質感のパターンを形成したものである。
【００５３】
実際の立体パターンの形成時には、陰刻の表面を逆方向に印刷した後でヘアラインを表現し、このパターンを含むインテリアフィルムを射出物に適用する場合は、陽刻の表面が見えるようになる。ここでは、インテリアフィルムの全面に立体パターンが形成された場合のみを表現したが、部分的にのみ立体パターンを形成することができ、陰刻の表面を形成した後、印刷層を追加的に充填して立体パターンを表すことができる。
【００５４】
上述した本発明のインテリアフィルムは、インモールド転写フィルムにすることができる。インモールド転写フィルムは、インモールド射出工程で成形物の品質に非常に重要な影響を及ぼすものであって、通常、離型性を有するベースフィルム、保護層、所定の模様を有する印刷層及び接着層からなり、保護層、印刷層及び接着層はベースフィルム上に順次積層される。しかし、上述した本発明のインテリアフィルムをインモールド転写フィルムとして使用する場合、立体パターンが形成されている紫外線硬化型樹脂層を含むので、従来のインモールド転写フィルムに比べてより多様な模様と３次元の立体パターンを具現することができる。
【００５５】
インテリアフィルムの製造方法
本発明は、基材１００の上部に離型層１１０を形成する段階と、前記離型層の上部にトップコーティング層１２０を形成する段階と、前記トップコーティング層の上部に紫外線硬化型樹脂層１３０を形成し、ロール金型またはマスキングフィルムを通過させて紫外線硬化型樹脂層の上部に立体パターンを形成した後、紫外線硬化工程を行う段階と、前記紫外線硬化型樹脂層の上部に金属層１４０を蒸着させる段階と、前記金属層の上部に接着剤層１５０を形成する段階とを含むことを特徴とする。
【００５６】
特異的には、前記紫外線硬化型樹脂層１３０の上部にロール金型またはマスキングフィルムを通過させて立体パターンを形成するので、エンボスベルトやローラーを使用する場合とは異なり、連続作業が可能であるので立体パターンにおいて継ぎ目をなくすことができ、前記紫外線硬化型樹脂層１３０の上部に立体パターンを自然な仕上がりに具現することができる。それぞれの層を形成する具体的な方法は、上述した通りである。
【００５７】
以上説明したように、本発明に係るインテリアフィルムの製造方法は、紫外線硬化型樹脂層の上部にトップコーティング層を形成し、立体パターンを前記紫外線硬化型樹脂層に形成し、インテリアフィルムを、前記立体パターンが投影された模様に表すことによって、電子製品の外観を表現することができる多様な形態の高級感漂う模様、商標及びロゴを容易に表現することができる。
【００５８】
併せて、上述した本発明のインテリアフィルムは、表面処理が行われたトップコーティング層及び紫外線硬化型樹脂層を使用することによって、高い伸び率を有することができる。特に、優れた成形性を有する本発明のインテリアフィルムは、インモールド転写フィルムであることを特徴とするので、インモールド転写工程後に離型層がきれいに分離され、作業が便利であり、生産性も向上させることができる。
【００５９】
以下、本発明は、実施例を挙げて詳細に説明する。下記の実施例は、発明の詳細な説明のためのものに過ぎなく、権利範囲を制限するためのものではない。
【００６０】
＜実施例＞
熱成形が可能なポリエチレンテレフタレートフィルムを基材とし、５０μｍ厚の前記ポリエチレンテレフタレートフィルム（Ｔｏｒａｙ、日本）の一面に離型層を形成するために、固形分の含量が３５％になるようにアクリル系樹脂をメチルエチルケトンに溶解させた溶液１００重量部にイソシアネート硬化剤２重量部を混合し、２μｍの厚さで塗膜を形成する。
【００６１】
前記離型層の上部には、トップコーティング層を形成するために、光硬化性固形物１００重量部に対してウレタンアクリレート３０重量部、エポキシイソシアネート５重量部、トルエン１８重量部、メチルエチルケトン（ＭＥＫ：Ｍｅｔｈｙｌ  Ｅｔｈｙｌ  Ｋｅｔｏｎｅ）４５重量部及びメタクリル（Ｍｅｔｈａｃｒｙｌｉｃ）炭化フッ素添加剤２重量部を混合し、マイクログラビアコーティングを通じて１０μｍの厚さで塗膜を形成する。
【００６２】
前記トップコーティング層の上部に紫外線硬化型樹脂層を形成するために、ポリアクリレートオリゴマー５０重量部、イソボルニルアクリレートモノマー３０重量部、Ｉｒｇａｃｕｒｅ１８４  ３重量部及びＴｉｎｕｖｉｎ４００  ３重量部の比例で構成される紫外線硬化型樹脂組成物をエンボスロールとギャップロール（スチールロールまたはゴムロール）との間に注入して紫外線を硬化する工法を通じて、トップコーティング層の上部に紫外線硬化型樹脂層を形成しながら紫外線硬化型樹脂層の上部に立体パターンを形成する。そして、１５μｍの厚さで塗膜を形成する。
【００６３】
その後、前記紫外線硬化型樹脂層の下部に６００ｎｍ厚のアルミニウム金属を蒸着し、エステル系接着剤層を３μｍの厚さで形成することによってインモールド転写フィルムを製作した。
【図１】
2015500750.tif 000003
【図２】
2015500750.tif 000004
【図３】
2015500750.tif 000005
【図４（ａ）】
2015500750.tif 000006
【図４（ｂ）】
2015500750.tif 000007
【図４（ｃ）】
2015500750.tif 000008
【国際調査報告】
2015500750.tif 000009
2015500750.tif 000010
2015500750.tif 000011
2015500750.tif 000012